2
3
СПОСОБ ПОЛУЧЕНИЯ КОМПОЗИЦИОННОГО МАТЕРИАЛА Al-AlO

2
3
1. Способ получения композиционного материала Аl-АlO, включающий термообработку на воздухе алюминиевого порошка, состоящего из частиц пластинчатой формы со стеариновым покрытием, его гранулирование, прессование заготовки за счет приложения давления к засыпке из гранул, инициирование процесса самораспространяющегося высокотемпературного синтеза путем нагрева заготовки воздушным теплоносителем с последующей изотермической выдержкой и охлаждение нагретого изделия на воздухе при комнатной температуре, отличающийся тем, что гранулирование производят путем механической обработки порошка в планетарной мельнице в течение 15-180 мин при отношении массы порошка к массе твердосплавных сферических тел от 1:20 до 1:25, при этом перед прессованием заготовки проводят термообработку засыпки из гранул в вакууме при температуре 500-600°С в течение 45-60 мин.
2. Способ по п.1, отличающийся тем, что термообработку алюминиевого порошка на воздухе проводят при температуре 300-350°С в течение 120-300 минут.
3. Способ по п.1, отличающийся тем, что прессование заготовки проводят путем приложения к засыпке из гранул давления 400-600 МПа.
4. Способ по п.1, отличающийся тем, что процесс самораспространяющегося высокотемпературного синтеза инициируют путем нагрева заготовки воздушным теплоносителем до температуры 550-600°С, а изотермическую выдержку проводят в течение 30-60 мин.